(57)【特許請求の範囲】
【請求項１】
基材フィルムの一方の面に、昇華性染料を含む転写層がべた印刷され、かつ、前記転写層間の全体に隙間なく検知マークインキ層がべた印刷された熱転写シートにおいて、前記検知マークインキ層の印刷終端部の０．５〜５ｍｍ巾のインキ転移量が、正規の部分の量と比べて、９０〜５％の範囲で少なくなるように印刷されていることを特徴とする熱転写シート。
【請求項２】
前記検知マークインキ層の印刷終端部のインキ転移量が、連続階調的に逓減するように印刷されていることを特徴とする請求項１記載の熱転写シート。
【請求項３】
前記検知マークインキ層の印刷終端部のインキ転移量が、一律に削減されるように印刷されていることを特徴とする請求項１記載の熱転写シート。
【請求項４】
基材フィルムの一方の面に、昇華性染料を含む転写層がべた印刷され、かつ、前記転写層間の全体に隙間なく検知マークインキ層がべた印刷された熱転写シートの製造方法において、前記検知マークインキ層該の印刷終端部０．５〜５ｍｍを、正規の転写層の印刷部分の単位面積当たりのセル容積と比べて、９０〜５％の範囲で小さくしたセル容積の凹版により形成することを特徴とする熱転写シートの製造方法。
【請求項５】
前記印刷終端部が、単位面積当たりのセル容積を、正規の転写層の印刷部分と比べて、９０〜５％になるように連続階調的に逓減した凹版により印刷されることを特徴とする請求項２またはえ記載の熱転写シートの製造方法。
【請求項６】
前記印刷終端部が、単位面積当たりのセル容積を、正規の転写層の印刷部分と比べて、９０〜５％の範囲で一律に削減した凹版により印刷されることを特徴とする請求項２または３記載の熱転写シートの製造方法。
【発明の詳細な説明】
【技術分野】
【０００１】
本発明は、熱転写シート及びその製造方法に係わり、特に印刷時に発生するインキミストによる汚れを防止した熱転写シート及びその製造方法に関する。
【背景技術】
【０００２】
従来、コンピュターやワードプロセッサーの出力プリント、あるいは種々の画像形成を昇華転写方式により行う場合、基材フイルムの一方の面に染料層を設けた熱転写シートが使用されている。この熱転写シートを用いたフルカラー画像形成は、サーマルヘッドに
より熱転写シートの背面側から熱を印加して３色〜４色の多色のドットを被転写材に転移させて行われる。形成された画像は使用される色材が染料であることから、鮮明で透明性に優れ、中間色の再現性や階調性が高く、従来のフルカラー写真画像と同等の高品質画像を形成できるものである。
【０００３】
従来の熱転写シートの感熱転写層は、耐熱性を有する基材フィルムの一方の面に、ベヒクルに昇華性染料を溶解、分散したインキを多色グラビア輪転印刷により形成されるものである。そして、印刷される各色は、高品質の画像を形成するために所定の色が、所定の部分に設けられている必要がある。
【０００４】
しかしながら、従来のグラビア版を用いて製造される熱転写シートは、高速輪転印刷で行われ、そして、その染料インキは粘性をもつものである。したがって、版が高速回転するとき、ミスト状で飛散したインキが、正規に画像を形成する以外の部分に付着し、いわゆる印刷汚れを生ずることがある。この印刷汚れが他の色を設ける部分に付着した場合、その汚れのある部分を昇華転写して画像を形成させると、ミストによる汚れも同時に昇華転写されることとなり、昇華転写画像の欠点となり品質を低下させるという問題があった。
【０００５】
そこで例えば下記特許文献１では、このようなインキミストによる印刷汚れを防止し、安定した高品質の画像を高速印刷の条件下で形成できる熱転写シート及びその製造方法を提供している。
【０００６】
ところで基材フィルムの一方の面に、昇華性染料を含む転写層がべた印刷され、かつ、この転写層間に検知マークインキ層がべた印刷された熱転写シートが知られている。
【０００７】
検知マークインキ層は、耐熱性を有する基材フィルムの一方の面にベヒクルにカーボンブラックや染料等を分散したインキを多色グラビア輪転印刷により形成されるものである。そして検知マークインキ層は、プリンター内の印刷柄頭検出用に所定の濃度で所定の部分にむらなく安定して設けられている必要がある。
【特許文献１】特許第３３３６４８３号公報
【発明の開示】
【発明が解決しようとする課題】
【０００８】
検知マークインキ層は、グラビア版を用いて製造されるのが通常である。検知マークインキ層は、インキ転移量が均一で滑らかな平滑面を持つ良好で高品質な印刷面である必要がある。
【０００９】
しかし印刷速度を高速にした場合などには印刷柄の末端部からインキ相たる転写層内へ検知マークインキがミスト状に付着するインキミストが発生し、これによって印画の際に印画欠点となって現れる問題がある。
【００１０】
本発明は上記課題に鑑みてなされたものであり、検知マークインキによるインキミストの発生を防止し印画欠点の発生を防止し、安定した高品質の印画像を高速印刷の条件下で形成できる熱転写シートおよびその製造方法を提供することをその主な目的とする。
【課題を解決するための手段】
【００１１】
本発明は、基材フィルムの一方の面に、昇華性染料を含む転写層がべた印刷され、かつ、前記転写層間の全体に隙間なく検知マークインキ層がべた印刷された熱転写シートにおいて、前記検知マークインキ層の印刷終端部の０．５〜５ｍｍ巾のインキ転移量が、正規の部分の量と比べて、９０〜５％の範囲で少なくなるように印刷されていることを特徴とする。
【００１２】
前記検知マークインキ層の印刷終端部のインキ転移量が、連続階調的に逓減するように印刷されていると好適である。
【００１３】
前記検知マークインキ層の印刷終端部のインキ転移量が、一律に削減されるように印刷されていると好適である。
【００１４】
また本発明は、基材フィルムの一方の面に、昇華性染料を含む転写層がべた印刷され、かつ、前記転写層間の全体に隙間なく検知マークインキ層がべた印刷された熱転写シートの製造方法において、前記検知マークインキ層該の印刷終端部０．５〜５ｍｍを、正規の転写層の印刷部分の単位面積当たりのセル容積と比べて、９０〜５％の範囲で小さくしたセル容積の凹版により形成することを特徴とする。
【００１５】
前記印刷終端部が、単位面積当たりのセル容積を、正規の転写層の印刷部分と比べて、９０〜５％になるように連続階調的に逓減した凹版により印刷されると好適である。
【００１６】
前記印刷終端部が、単位面積当たりのセル容積を、正規の転写層の印刷部分と比べて、９０〜５％の範囲で一律に削減した凹版により印刷されると好適である。
【発明の効果】
【００１７】
以上詳述したように、本発明によれば、検知マークインキ層の印刷終端部における０．５〜５ｍｍ巾のインキ転移量を、正規の量に対して９０〜５％にすることにより、該終端部で発生するインキミストが検知マークインキ層の外に飛散することがなく、印刷時に発生する印刷汚れを防止することができる。
【発明を実施するための最良の形態】
【００１８】
本実施形態では、基材フィルムの一方の面に、昇華性染料を含む転写層がべた印刷され、かつ、前記転写層間に検知マークインキ層がべた印刷された熱転写シートにおいて、前記検知マークインキ層の印刷終端部の０．５〜５ｍｍ巾のインキ転移量が、正規の部分の量と比べて、９０〜５％の範囲で少なくなるように印刷したものを図面を用いて説明する。
【００１９】
本実施形態の熱転写シートは、基材フイルムと該基材フイルムの一方の面に形成された色昇華染料の転写層を形成する。さらにこの転写層間に検知マークインキ層を形成する。そして、該転写層および検知マークインキ層を設けるグラビア凹版は、網グラビア版、ダルジャン・グラビア、コンベンショナル・グラビア等その形式を問うものではない。
【００２０】
図１は、（ａ）本実施形態に係る熱転写シート１の概略の断面図および（ｂ）本実施形態に係る版５の概略の断面図である。図１（ａ）に示すように、熱転写シート１は基材フイルム２と、この基材フイルム２の一方の面に背面層７を設け、他の面に設けた検知マークインキ層３のインキ量が、版の終端部でインキの転移量を逓減する凹版部を設け、最終端部５２により、検知マークインキ層３を逓減して最終端部３１を形成するものである。
【００２１】
版５は図１（ｂ）に示すように形成する。検知マークインキ層３のインキ量は、０．１〜１０g／ｍ2であり、転写層の終端部５ｍｍより逓減されるインキ量は正規の印刷部分と比較して９０〜５％の割合となるように、版のセル容積を正規の凹版部５１に対してインキの転移量を逓減して凹版の最終端部５２をもつ版５を形成する。
【００２２】
基材フイルム２は、従来の熱転写シートのものをそのまま使用でき特に限定されることはない。例えば、ポリエチレンテレフタレート、ポリプロピレン、セロハン、ポリカーボネート、エチレン・ビニルアルコール共重合体、酢酸セルロース、ポリエチレン、ポリ塩化ビニル、ポリ塩化ビニリデン、ポリビニルアルコール、ポリスチレン、ポリアミド、ポリイミド等の延伸あるいは未延伸のプラスチックフイルム、グラシン紙、コンデンサー紙等の厚み精度のある紙、又は、これらの複合フイルムを使用できる。このような基材フイルムの厚さは、要求される熱的、機械的強度、熱伝導性によって適宜決定することができ、３〜１００μｍのものが使用できる。
【００２３】
図１（ａ）に示されるように基材フイルムの裏面には背面層７を設けてもよいが、背面層は、バインダー樹脂とリン酸エステル系の界面活性剤等の滑剤、フィラー等との添加剤から形成さてもよい。バインダー樹脂は、エチルセルロース、ヒドロキシエチルセルロース、ヒドロキシプロピルセルロース、メチルセルロース、酢酸セルロース、酢酪酸セルロース、硝化綿等のセルロース誘導体、ポリビニールアルコール、ポリ酢酸ビニル、ポリビニルブチラール、ポリビニルアセタール、ポリビニルピロリドン、ポリアクリル酸エステル、アクリロニトリルースチレンの共重合体、ポリアクリルアミド等のビニル系樹脂、ポリエステル等が挙げられる。これらのなかでは、若干の官能基、例えば水酸基をもつものにポリイソシアネート等で架橋した樹脂層が好ましい。
【００２４】
検知マークインキ層３は従来の熱転写シートに使用されているインキを適宜選択して決定すればよく特に限られるものではない。例えば検知マークインキ層３は、染料をバインダーに溶解、分散させたもの基材フイルムに設けたものであり、従来の熱転写シートに使用されている染料をそのまま使用でき、特に限定されることはない。好ましい染料の例としては、黒色染料などを挙げることができる。
【００２５】
上記染料を、溶解あるいは分散させるバインダーは、エチルセルロース、ヒドロキシエチルセルロース、ヒドロキシプロピルセルロース、メチルセルロース、酢酸セルロース、酢酪酸セルロース等のセルロース誘導体、ポリビニルアルコール、ポリ酢酸ビニル、ポリ
ビニルブチラール、ポリビニルアセタール、ポリビニルピロリドン、ポリアクリルアミド等のビニル系樹脂、ポリエステル等が挙げられる。これらのなかで好ましいものは、耐熱性、染料移行性の点からセルロース誘導体、ポリビニルアセタール、及びポリエステルである。
【００２６】
また、検知マークインキ層３は上記の染料の他に印刷適性、転写適性をもたせるために従来から使用されているポリエチレンワックス微粒子等、ブロッキング防止剤、滑剤、静電気防止剤等の公知の添加剤を加えることができる。
【００２７】
バインダー樹脂を溶解する溶剤は公知のものでよく、トルエン、キシレン、ｎ−ヘキサン、ｎ−ヘプタン等の炭化水素や、メタノール、エタノール、イソプロピルアルコール、ブチルアルコール等のアルコールや、アセトン、メチルエチルケトン、メチルイソブチル
ケトン、シクロヘキサノン等のケトン類や、酢酸メチル、酢酸エチル、酢酸ブチル、エチレングリコールモノメチルアセテート、エチレングリコールモノエチルアセテート等のエステル類、エチレングリコールモノメチルエーテル、エチレングリコールモノエチルエーテル等のエーテル類からなる溶剤群から適宜選択して使用できる。
【００２８】
図１において、熱転写シートの検知マークインキ層は、図１(b)に示す版５のように、印刷進行方向の終端部０．５〜５ｍｍの巾に相当する印刷部分に、単位面積当たりのセル容積が正規の凹版部５１より逓減する凹版の最終端部５２として、インキの転移量が図１(ｂ)に示すように他の正規部分の検知マークインキ層３の９０〜５％の範囲で連続階調
的に終端部に向けて検知マークインキ層を逓減して最終端部３１を構成するものである。そして、正規の検知マークインキ層３より、最終端３１にいたる逓減は、直線的、凹曲線的、凸曲線的のいずれの形状であるかは問うものではない。
【００２９】
また図２は、本実施形態の熱転写シート１の構成を示す概略の断面図である。熱転写シートは基材フイルム２と、この基材フイルム２の一方の面に背面層７を設け、他の面に設ける検知マークインキ層３のインキ量が、版の終端部で一律に削減する凹版部５３により、検知マークインキ層３の削減部３２を形成するものである。検知マークインキ層３のインキ量は、０．１〜１０g／ｍ2であり、検知マークインキ層の終端部５ｍｍより削減されるインキ量は正規の印刷部分と比較して９０〜５％になるように、版のセル容積を正規の凹版部５１に対してインキ量を削減する凹版部５３をもつ版５を形成するものである。
【００３０】
図２においては、図２(b)に示す版のように、印刷進行方向の終端部０．５〜５ｍｍの巾に相当する印刷部分に、単位面積当たりのセル容積が正規の凹版部５１より一律に削減した凹版部５３として、インキの転移量が図２(a)に示す正規部分の検知マークインキ層３の９０〜５％の範囲で一律に削減した検知マークインキ層３２を構成するものである。
【００３１】
例えば上記の検知マークインキ層の正規部分の厚さは、０．１〜１０．０μｍ、好ましくは０．５〜３μｍである。インキの転移量を一律に削減する場合についてもインキの転移量を連続的に削減する場合についても、削減箇所が印刷進行方向の終端部０．５ｍｍ巾よりも少ないとインキミストの飛散を防止できず、また、削減箇所が印刷進行方向の終端部５ｍｍ巾よりも多いとマーク透過濃度が低下するなどの無駄なインキ削減箇所を形成してしまうために好ましくない。
【００３２】
セル容積の減少方法は、セル面積を一定にして版の深さを変化する方法、上記のように版の深さを一定にしてセルの径を変化する方法、又は、両者を併用する方法等にいずれの形式によるかを問うものではない。また、使用する凹版としては、腐食グラビア版、又
は電子彫刻グラビア版があり、これによりスクリーニングの発生がない均一な厚さをもった転写層、検知マークインキ層を形成できる。
【００３３】
図３は、本実施形態の熱転写シートの検知マークインキ層Ｋと色層たる転写層（Ｃ，Ｍ、Ｙ）の配列の一例を示す図である。転写層はイエローの染料層Ｙ、マゼンターの染料層Ｍ、シアンの染料層Ｃを繰り返し配列して構成されている。尚、各色の転写層の配列順序は図３に示される順序に限定されるものではない。
【００３４】
熱転写シートの印刷時に版面で発生する、インキミストによる印刷汚れは、図３に示すように、当該検知マークインキ層Ｋの非印刷部に高速印刷時に検知マークインキがミストとなり飛散し、微細なインキ粒が印刷進行方向の終端部に隣接する当該検知マークインキ層Ｋ以外の色層たる転写層（Ｃ、Ｍ、Ｙ）の上に、４８ａ（マゼンター印刷部に発生したのインキミスト）、４８ｂ（シアン印刷部に発生した検知マークインキのインキミスト）、４８ｃ（イエロー印刷部に発生した検知マークインキのインキミスト）のインキミストとなって発生するものである。
【００３５】
版面で発生する検知マークインキのインキミストの原因について、発明者が鋭意研究の結果、図４の概念図で示すように、版のセルにドクターでかきとられセルに充填された
検知マークインキ４０が、基材フイルムと接触を開始する部分４０ａ、セルから基材フイルムにインキが転移を開始する部分４０ｂを通過して、セルと基材フイルムとの間でインキが延糸を続ける部分４０ｃを経て、インキが切断する部分４０ｄにおいてミストを発生し、そして転移を終えたインキが４０ｅの部分のセルに残るものと解せられる。
【００３６】
すなわち、図４の想定図に示すように、インキが転移を開始４１（４０ｂに相当する）するとともに、転移されたインキ４２と版に残るインキ４３とが引き延ばされて、糸状にのびたインキが切断分離して発生したインキミスト４４が版の非画線部にインキミスト４
５、基材フイルム２にインキミスト４６が図５に示すように付着するものである。また、セルよりはみだしたインキ４７は、検知マークインキ層外の転写層の面に付着することもある。延糸されて、印刷の進行に伴いその延糸部が長く延びて、切断して発生したミストが、正規の面に付着するときは特に問題を生ずるものではない。しかし、図５に示すように、版の終端部でミスト４４を発生して基材フイルムの色層たる転写層が印刷される部分４６に付着したときは印刷汚れとなるものである。
【００３７】
また、インキミストは、印刷速度が速ければ速い程、飛散するミスト量が多いことが判明した。そして、この微細なインキミストはフィルム面に付着するものであり、検知マークインキの印刷面に付着するときは、実用上の問題は発生しないが、転写層に付着したときは、絵柄の汚れとなって商品価値を損なうことになる。そして、インキミストは、基材フィルム〜セル間に介在するインキ量が多いほど、インキの延糸が長くなり、発生する粒径が大きいことを見出した。
【００３８】
上記の原因から、発明者は、高速印刷を行う時、熱転写シートの印刷面に当該色以外のインキがミストして飛散付着させない手段として、本発明に至ったものである。すなわち、検知マークインキ層の印刷終端部の基材フィルム〜セル間に介在するインキ量を階調的に逓減、又は一律に削減して、インキが長く延糸され、インキの切断、分離により生じるインキミストの発生頻度を低下させることに成功した。
【００３９】
検知マークインキ層転写層の正規の部分におけるインキ量は、通常、版のセル目が発生しない程度を最低量とし、転写による画像形成に必要な量に安全率をプラスしたもので
ある。また、図４に示すような版面における印刷部の終端は圧胴のニップ圧によりセルから押し出されたインキ４７が基材フィルム〜セル間に介在するため上記のミスト発生の一因となっている。本実施形態は、上記の事実から、その終端部におけるインキ転移量を少なくしたり、セルから押しだされるインキを減少したりすることにより、ミストの発生をなくするものである。
【００４０】
上記のように、版の終端部における単位面積当たりのセル容積を階調的に逓減したり、一律に削減したりすることにより、検知マークインキ層の印刷進行方向の終端部のインキ転移量と、セルから押し出されるインキ量とを正規のものより階調的に逓減、又は一律に削減することによって、インキ転移量の最低必要量を確保できるものである。そして、版の終端部においてインキが長く延糸されることを防止し、延糸されたインキが切断することから発生するミスト状のインキの飛散をなくするように働く。
【００４１】
なお、色層たる転写層（Ｃ，Ｍ、Ｙ）は染料をバインダーに溶解、分散させたもの基材フイルムに設けたものであり、従来の熱転写シートに使用されている染料をそのまま使用でき、特に限定されることはない。好ましい染料の例としては、赤色染料ではＭＳ Ｒｅｄ Ｇ、Ｍａｃｒｏｌｅｘ Ｒｅｄ Ｖｉｏｌｅｔ Ｒ、Ｃｅｒｅｓ ＲｅｄＨＢＳＬ、Ｒｅｓｏｌｉｎ Ｒｅｄ Ｆ３ＢＳ等があり、黄色染料には、ホロンブリリアントイエロー６ＧＬ、ＰＴＹ−５２、マクロレックスイエロー６Ｇ等が挙げられ、また、青色染料はカヤセットブルー７１４、ワクソリンブルーＡＰ−ＦＷ、ホロンブリリアントブルーＳＲ、ＭＳブルー１００等が挙げられる。
【００４２】
上記染料を、溶解あるいは分散させるバインダーは、エチルセルロース、ヒドロキシエチルセルロース、ヒドロキシプロピルセルロース、メチルセルロース、酢酸セルロース、酢酪酸セルロース等のセルロース誘導体、ポリビニルアルコール、ポリ酢酸ビニル、ポリ
ビニルブチラール、ポリビニルアセタール、ポリビニルピロリドン、ポリアクリルアミド等のビニル系樹脂、ポリエステル等が挙げられる。これらのなかで好ましいものは、耐熱性、染料移行性の点からセルロース誘導体、ポリビニルアセタール、及びポリエステルである。また、転写層は上記の染料の他に印刷適性、転写適性をもたせるために従来から使用されているポリエチレンワックス微粒子等、ブロッキング防止剤、滑剤、静電気防止
剤等の公知の添加剤を加えることができる。
【００４３】
バインダー樹脂を溶解する溶剤は公知のものでよく、トルエン、キシレン、ｎ−ヘキサン、ｎ−ヘプタン等の炭化水素や、メタノール、エタノール、イソプロピルアルコール、ブチルアルコール等のアルコールや、アセトン、メチルエチルケトン、メチルイソブチル
ケトン、シクロヘキサノン等のケトン類や、酢酸メチル、酢酸エチル、酢酸ブチル、エチレングリコールモノメチルアセテート、エチレングリコールモノエチルアセテート等のエステル類、エチレングリコールモノメチルエーテル、エチレングリコールモノエチルエーテル等のエーテル類からなる溶剤群から適宜選択して使用できる。
【実施例】
【００４４】
次に、実施例により本発明を、詳細に説明する。
【００４５】
実施例１では、凹版のスクリーンにおいて、版の最終端部２．５ｍｍ巾にわたり一律に単位面積あたりのセル容積が正規部分に対して、５０％削減となるようにして、セル容積の巾を変更した版を作成し、用いた。
【００４６】
実施例２では、凹版のスクリーンにおいて、版の最終端部を１．０ｍｍ巾、１．５ｍｍ巾、２．５ｍｍ巾と連続的に単位面積あたりのセル容積が正規部分に対して、それぞれ５％削減、１０％削減、５０％削減になるようにして、セル容積の巾を変更した版を作成し、用いた。
【００４７】
比較例では、凹版のスクリーンにおいて、版の最終端部について単位面積あたりのセル容積が正規部分のままであってセル容積の巾を変更してない版を作成し、用いた。
【００４８】
上記実施例１、２および比較例共に基材フィルムとしては厚さ６μｍのポリエステルフイルム（東レ（株）製ルミラー）を用い、上記それぞれ特徴づけられた版により、検知マーク用墨インキで、３００ｍ／ｍｉｎ．の速度で印刷して検知マークインキ層を形成した。
【００４９】
上記のようにして検知マークインキ層を形成した熱転写シートのインキミスト及び、検知マーク濃度の発生状況をテストした。そのテスト結果を、表１に示す。
【００５０】
【表１】
0005115118.tif 000002
＜検知マーク濃度の評価＞
◎：非常に高濃度で、検出能力が高い
○：高濃度で、検出能力は普通
×：低濃度で、検出能力が劣る
＜ミスト数の評価＞
◎：ミストは非常に少なく、品質が高い
○：ミストは少なく、品質は良い
×：ミストが多く発生し、品質が非常に悪い
従来から使用している正規のセル巾であって、その巾も一様である比較例の版によって印刷された熱転写シートは、検知マークインキ層は検知マーク濃度は良好であるが、転写層におけるミストの発生が本実施例の印刷条件下で多く認められ、品質に劣るものであった。
【００５１】
これに対して、実施例１、２の検知マークインキ層の終端部のインキ量を正規分よりもそれぞれ一段階あるいは複数段階について連続階調的に逓減させる版を用いて印刷された熱転写シートは、転写層におけるインキミストの発生を比較例と比べて少なくすることができた。また検知マーク濃度においても満足できる良質の印刷面を得ることができた。特に複数段階について連続階調的に逓減させた実施例２の版を用いて印刷された熱転写シートについてはインキミストの発生も非常に少なかった。
【図面の簡単な説明】
【００５２】
【図１】(a)本実施形態の熱転写シートの印刷終端部における検知マークインキ層のインキの転移量の逓減状況を示す断面の概念図である。
【００５３】
(b)印刷終端部における、インキの転移量の逓減を具現
する凹版の断面概略図である。
【図２】(a)本実施形態の熱転写シートの印刷終端部における、検知マークインキ層のインキの転移量を削減状況を示す断面の概念図である。
【００５４】
(b)印刷終端部における、インキの転移量の一律削減を具現する凹版の断面概略図である。
【図３】熱転写シートにおいてインキミストによる汚れの発生部を示す図である。
【図４】版のセル部において、インキミストの発生状況を想定した図である。
【図５】版のセル部において、発生したインキミストが非画線部に付着状況を示す想定図である。
【符号の説明】
【００５５】
１ 熱転写シート
２ 基材フイルム
３ 検知マークインキ層
３１検知マークインキ層の最終端部
３２検知マークインキ層の削減部
４０ 印刷時ドクターでかきとられセルに充填されたイ
ンキ
４０ａ 基材フイルムにインキが接触を開始した部分
４０ｂ 基材フイルムにインキが転移を開始した部分
４０ｃ セルと基材フイルムとの間でインキが延糸を続
ける部分
４０ｄ 延糸され長くなったインキが切断されミストと
なる部分
４０ｅ 転移を終えてセルに残るインキ
４１ 基材フイルムに転移を開始したインキ
４２ 基材フイルムに印刷されたインキ
４３ 基材フイルムに転移されセルに残ったインキ
４４ インキミスト
４５ 版の非画線部に付着したインキミスト
４６ 基材フイルムに付着したインキミスト
４７ セルよりはみ出したインキ
４８ａ マゼンター印刷部に発生したインキミスト
４８ｂ シアン印刷部に発生したインキミスト
４８ｃ イエロー印刷部に発生したインキミスト
５ 版
５１ 正規の凹版部
５２ インキ転移量を逓減する凹版の最終端部
５３ インキ転移量を削減する凹版部
７ 背面層
Ｍ、Ｃ、Ｙ マゼンター、シアン、イエロー印刷部
Ｋ  検知マークインキ印刷部
【図１】
0005115118.tif 000003
【図２】
0005115118.tif 000004
【図３】
0005115118.tif 000005
【図４】
0005115118.tif 000006
【図５】
0005115118.tif 000007